(57)【要約】      （修正有）【課題】製造時に黒化処理層表面に接触や擦過等が起こった場合にも、黒色の光沢ムラが発生しない光透過性電磁波シールド性フィルムの製造方法を提供すること。【解決手段】透明フィルム１１上にメッシュ状の金属導電層１２を形成する工程、該金属導電層１２を黒化処理することによって該金属導電層１２の少なくとも表面を黒化処理層とする工程、前記金属導電層１２及び黒化処理層が設けられたフィルムを、弱粘着性表面を有する弱粘着性ロールと、該弱粘着性ロールに平行に対向させたバックアップロールとの間に、黒化処理層表面が弱粘着性ロールの弱粘着性表面に接触するように、加圧下に通過させる工程、を含む、光沢ムラ防止処理された光透過性電磁波シールド性フィルムを製造する方法。【選択図】図１
2006191010.tif 000002
【特許請求の範囲】
【請求項１】
透明フィルム上にメッシュ状の金属導電層を形成する工程、
該金属導電層を黒化処理することによって該金属導電層の少なくとも表面を黒化処理層とする工程、
前記金属導電層及び黒化処理層が設けられたフィルムを、弱粘着性表面を有する弱粘着性ロールと、該弱粘着性ロールに平行に対向させたバックアップロールとの間に、黒化処理層表面が弱粘着性ロールの弱粘着性表面に接触するように、加圧下に通過させる工程、
を含む、光沢ムラ防止処理された光透過性電磁波シールド性フィルムを製造する方法。
【請求項２】
前記弱粘着性ロールに平行に対向させた強粘着性表面を有する強粘着性ロールに、弱粘着性ロールの表面を、同期回転させながら接触させることにより、弱粘着性ロールから付着した黒化処理層表面由来の剥離物を、強粘着性ロールに移動する工程、
をさらに含む、請求項１に記載の製造方法。
【請求項３】
前記弱粘着性ロール表面による加圧が、１０〜３００Ｎ／ｍの範囲の線圧下で行われる、請求項１又は請求項２に記載の製造方法。
【請求項４】
前記弱粘着性ロールの表面がゴムからなり、１０〜４０の範囲にあるＪＩＳ−Ａに準拠するゴム硬度を有している、請求項１〜３のいずれかに記載の製造方法。
【請求項５】
前記黒化処理は、前記金属導電層の金属の酸化処理又は硫化処理である請求項１〜４のいずれかに記載の製造方法。
【請求項６】
前記フィルムとして、長尺フィルムを使用する請求項１〜５のいずれかに記載の製造方法。
【請求項７】
前記金属導電層が、
フィルム面両端部に沿って帯状に設けられた金属導電層、及び、
その間のフィルム面中央部に設けられたメッシュ状の金属導電層、
とからなる、請求項１〜６のいずれかに記載の製造方法。
【請求項８】
前記メッシュ状の金属導電層が、５〜４０μｍの線幅のメッシュを有し、フィルム面上の開口率が７５〜９５％である請求項１〜７のいずれかに記載の製造方法。
【請求項９】
前記金属導電層が、銀、銅又はアルミニウムを含んでなる請求項１〜８のいずれかに記載の製造方法。
【請求項１０】
前記メッシュ状の金属導電層が、透明フィルム上の第１金属導電層、及び該第１金属導電層上の第２金属導電層とからなり、
第２金属導電層がメッキ処理による金属メッキ層である、請求項１〜９のいずれかに記載の製造方法。
【請求項１１】
請求項１〜１０のいずれかに記載の製造方法により製造された光透過性電磁波シールド性フィルム。
【請求項１２】
請求項１１に記載の光透過性電磁波シールド性フィルムを含むディスプレイ用フィルタ。
【請求項１３】
メッキ処理された金属導電層を有する長尺フィルムを黒化処理するために、少なくとも１つの黒化処理槽を備えた黒化処理装置、
前記黒化処理装置に隣接して設けられた、黒化処理された後の長尺フィルムの黒化処理された表面に接触させて加圧することのできる弱粘着性表面を有する弱粘着性ロールと、該弱粘着性ロールに平行に対向させたバックアップロールと、該弱粘着性ロールに平行に対向して同期回転しつつ該弱粘着性ロールの表面に接触可能な強粘着性表面を有する強粘着性ロールとを、少なくとも１組備えた光沢ムラ防止装置、
を含む、光透過性電磁波シールド性フィルム製造装置。
【請求項１４】
前記メッキ処理前の、金属導電層を有する長尺フィルムが、透明フィルム及び該透明フィルム上に設けられたメッシュ状の金属導電層を有し、４００〜２５００ｍｍの範囲にある幅を有するフィルムである、請求項１３に記載の光透過性電磁波シールド性フィルム製造装置。
【発明の詳細な説明】
【技術分野】
【０００１】
本発明は、メッシュパターン状の金属導電層を備えた、光透過性電磁波シールド性を有する長尺フィルムの製造方法、該方法により製造された光透過性電磁波シールド性フィルム、及び該フィルムを含むディスプレイ用フィルタに関する。
【背景技術】
【０００２】
プラズマディスプレイパネル（ＰＤＰ）には通常必ず前面フィルタが使用される。この前面フィルタは、近赤外線カット、色再現性向上（発光色純度向上）、電磁波シールド、明所コントラスト向上（反射防止）、発光パネルの保護、発光パネルからの熱遮断等を目的としている。
【０００３】
ＰＤＰの発光パネルの発する近赤外線は、家庭用テレビやビデオ等に使用されるリモコンに誤作動を与えることを避けるために、これを低減することが必要である。またＰＤＰの発光パネルの発する電磁波は、人体や精密機器への悪影響を避けるためにこれを低減することも必要である。さらにＰＤＰの発光パネルからの発光を、人間の視覚にとって自然な色に感じられるように、フィルタでの補正によって色再現性向上（発光色純度向上）の工夫も求められている。またディスプレイの表示は、明るい室内等の明所においても外部からの光の反射等によって妨げられることなく、十分なコントラストで視認されることが望ましい。さらにはディスプレイ製品に直接に手で触れたような場合でも、使用者がその高温に驚かされるような事態を避けるために、ＰＤＰの発光パネルの発する熱が遮断されることが求められている。また製品が容易に破損することを避けるために、発光パネルは保護され、万一破損したような場合であってもその破片が飛散しないことが望ましい。
【０００４】
上記の目的に沿った典型的なＰＤＰ用前面フィルタの構造としては、例えば、透明基板に、反射防止層、電磁波シールド層、色調補正フィルタ層、近赤外線カット層が積層されたものがあり、これが発光パネルの前面にフィルタとして設置される。この積層の順序は目的に応じて変更される。
【０００５】
このＰＤＰ用前面フィルタでは、光透過性電磁波シールド層は、光透過性と電磁波シールド性を両立することが必要である。そのために、例えば、微細なメッシュ構造を有する導電性の層が使用される。この導電性のメッシュの部分によって電磁波がシールドされ、同時に光の透過は前記の開口部分によって確保されることになる。
【０００６】
光透過性電磁波シールド層は、種々の方法により製造されるが、好ましい製造方法として例えば以下のような方法がある。まず、透明基板に、水溶性インキでメッシュのネガパターンを印刷する。これに銅を薄く蒸着して、メッシュパターンの銅の薄膜を形成する。さらに水溶性インクを洗浄除去する（マスク蒸着処理）。特許文献１（特開２００１−３３２８８９号公報）は、このような製造方法を開示している。
【０００７】
この方法によれば、得られるメッシュ状の金属導電層を有する光透過性電磁波シールド性フィルムは、メッシュの線幅が十分に小さく、開口率も高いものとすることができる。しかし、金属導電層の膜厚が小さいものとなるために、これを上述の光透過性電磁波シールド層に好適な導電性を付与するためには、この金属導電層の上にさらに電気メッキを行って、銅の膜厚を増加させ、十分な厚みの銅の層を形成する（メッキ処理）ことが望ましい。
【０００８】
このようにして得られる光透過性電磁波シールド性フィルムは、銅層の表面に金属光沢を残したままであるために、ＰＤＰ用前面フィルタ等に使用すると外部光を反射して眩しさを感じさせる原因となる。そのため、ＰＤＰ用前面フィルタの光透過性電磁波シールド層とするために、防眩性付与のための黒化処理が通常、行われる。すなわち、上記の金属銅の表面に酸化又は硫化等の処理を行って、防眩性の黒化処理層を形成する（黒化処理）。
【０００９】
これらのフィルム表面処理は、所定の大きさのシート状フィルムを１枚毎に逐次処理して行う、いわゆる枚葉式処理によって行われることが通常である。
【００１０】
【特許文献１】特開２００１−３３２８８９号公報
【発明の開示】
【発明が解決しようとする課題】
【００１１】
しかし、従来行われている枚葉式処理の場合には、シート状フィルムを処理槽中で処理するためにはシワやタルミのないように１枚ずつ手作業で枠へ固定しなければならないこと、使用される枠は実質的に消耗品として費消されること、上述のメッキ処理工程と黒化処理工程とは最適処理時間が一致しないために作業工程の同期が難しいこと等の困難があった。
【００１２】
また、上述のように、黒化処理は防眩処理として行われ、ディスプレイ用フィルタに使われた場合には、黒化処理層表面はユーザーから視認できる部分となる。このために黒化処理層表面の色や光沢は、ディスプレイ製品の外観及び視認性等の品質及び性能に直接に影響を与える。そこで、接触や擦過等による黒色の光沢ムラを発生させないために、ユーザーから視認される黒化処理層表面には直接に触れないように作業をする必要がある。これによってその後の作業、特にディスプレイ用フィルタへの加工は注意深く時間をかけねばならず、生産性を上げることができなかった。
【００１３】
本発明者等は、鋭意研究開発を行ってきた結果、上記困難を改善するためには、長尺フィルムのロールを搬送して行うべき（いわゆるロールトゥロール処理）であるという結論に至った。
【００１４】
ところが、上述した黒化処理を、金属層の酸化処理又は硫化処理で行った場合には、処理後の黒化処理層表面に接触や擦過等をしてしまうと黒色の光沢ムラが発生し易いという問題があり、長尺フィルムのロールを搬送して黒化処理を行う場合には特に、黒化処理後に搬送機構を通過させることにより黒色の光沢ムラが発生し易いという問題があることがわかった。そのため、品質の安定及び生産性の向上を意図した長尺フィルムの搬送処理であるにも関わらず、黒色の光沢ムラ発生のために、十分に意図を達成できないままであった。
【００１５】
さらに、首尾よく無傷で生産したとしても、上記のような黒化処理層表面は、指で強く擦った程度でも黒色の光沢ムラが発生するために、ディスプレイ用フィルタに使用するような場合に、その最前面に配置することができないものであった。
【００１６】
従って、本発明の目的は、上記の問題を解決し、製造時に黒化処理層表面に接触や擦過等が起こった場合にも、黒色の光沢ムラが発生しない光透過性電磁波シールド性フィルムの製造方法を提供することにある。
【００１７】
さらに、本発明の目的は、上記の問題を解決し、光透過性電磁波シールド性フィルムの製造において、長尺フィルムの黒化処理後の搬送機構の通過によっても黒色の光沢ムラを発生させない製造方法を提供することにある。
【００１８】
また、本発明の目的は、上記方法により製造され、黒化処理層表面に接触や擦過等をした場合にも黒色の光沢ムラが発生しない光透過性電磁波シールド性フィルムを提供することにある。
【００１９】
また、本発明の目的は、上記光透過性電磁波シールド性フィルムを含むディスプレイ用フィルタを提供することにもある。
【００２０】
また、本発明の目的は、上記方法の実施に好適な光透過性電磁波シールド性フィルムの製造装置を提供することにある。
【課題を解決するための手段】
【００２１】
本発明者等は、上記目的が、以下の工程：
透明フィルム上にメッシュ状の金属導電層を形成する工程、
該金属導電層を黒化処理することによって該金属導電層の少なくとも表面を黒化処理層とする工程、
前記金属導電層及び黒化処理層が設けられたフィルムを、弱粘着性表面を有する弱粘着性ロールと、該弱粘着性ロールに平行に対向させたバックアップロールとの間に、黒化処理層表面が弱粘着性ロールの弱粘着性表面に接触するように、加圧下に通過させる工程、
を含む、光沢ムラ防止処理された光透過性電磁波シールド性フィルムを製造する方法により達成されることを見いだした。
【００２２】
上記製造方法によれば、黒化処理層表面に接触や擦過等をした場合にも黒色の光沢ムラが生じることなく、取り扱いの容易な光透過性電磁波シールド性フィルムを得ることができる。
【００２３】
前記工程の後にはさらに、前記弱粘着性ロールに平行に対向させた強粘着性表面を有する強粘着性ロールに、弱粘着性ロールの表面を、同期回転させながら接触させることにより、弱粘着性ロールから付着した黒化処理層表面由来の剥離物を、強粘着性ロールに移動する工程を、行うことが好ましい。これにより、品質が安定し、生産性が向上した連続的な処理が可能である。
【００２４】
このような方法で光沢ムラ防止処理が可能であるのは、上記弱粘着性ロールによって黒化処理によって形成された黒色微結晶のうちで潰れたり剥がれたりし易い状態のものが除去されたためと考えられる。すなわち、本発明者等は黒化処理層表面の光沢ムラ発生の原因は、黒化処理において生成した黒色微結晶が黒化処理層表面の接触や擦過等によって、潰れたり剥がれたりすることにあるとの洞察に至り、このような黒色微結晶の状態を予め均一に安定化しておくという発想から本発明を完成したものである。
【００２５】
また、前記弱粘着性ロール表面による加圧は、バックアップロールの使用によって調整可能であり、一般に１０〜３００Ｎ／ｍの範囲、好ましくは２０〜２００Ｎ／ｍの範囲、特に５０〜１５０Ｎ／ｍの範囲の線圧下で行うことが好ましい。光沢ムラ防止処理を確実に行うためには線圧は大きいほうが好ましい。しかしこの範囲より大きい線圧下では、金属導電層の割れや、加圧による防眩性の低下が生じる場合がある。
【００２６】
前記弱粘着性ロールの表面がゴムからなり、一般に１０〜４０の範囲、好ましくは１０〜３０の範囲、特に１５〜２５の範囲にあるＪＩＳ−Ａに準拠するゴム硬度を有していることが好ましい。このような範囲のゴム硬度のゴムを使用することにより、光沢ムラ防止処理が好適に可能となる。
【００２７】
前記強粘着性ロールは、前記弱粘着性ロールの表面よりも、粘着性が大きい表面を有しているロールである。強粘着性ロールの表面がゴムからなり、一般に１０〜４０の範囲、好ましくは１０〜３０の範囲、特に１５〜２５の範囲にあるＪＩＳ−Ａに準拠するゴム硬度を有していることが好ましく、弱粘着性表面と強粘着性表面とのＪＩＳ−Ａに準拠するゴム硬度の差は、一般に５以上、好ましくは１０以上である。このような範囲のゴム硬度のゴムを使用することにより、弱粘着性ロール表面に付着した黒色微結晶等を弱粘着性ロール表面から除去して、弱粘着性ロール表面が常に十分な光沢ムラ防止処理作用を発揮できる状態に保つことが可能となる。
【００２８】
前記黒化処理が、前記金属導電層の金属の酸化処理又は硫化処理であることが好ましい。本発明の光沢ムラ防止処理は、接触や擦過等で光沢ムラが容易に生じるようになってしまったあらゆる黒化処理表面に使用可能なものであるが、このような黒化処理表面として、化学処理によって微結晶が成長して粗くなった表面に適しており、特に、金属表面に対する酸化処理及び硫化処理によって得られた黒化処理表面に好適である。
【００２９】
前記フィルムとして、長尺フィルムを使用することが好ましい。
【００３０】
前記金属導電層が、フィルム面両端部に沿って帯状に設けられた金属導電層、及びその間のフィルム面中央部に設けられたメッシュ状の金属導電層とからなるものが好ましい。前記メッシュ状の金属導電層が、５〜４０μｍの線幅のメッシュを有し、フィルム面上の開口率が７５〜９５％であることが好ましい。このように金属導電層が設けられた長尺フィルムの使用は、本発明の光透過性電磁波シールド性フィルムの製造方法に特に好適である。
【００３１】
前記金属導電層は、導電性を有する種々の金属、合金、金属化合物を使用することができるが、銀、銅又はアルミニウムを含んでなるものが好ましく、特に銅が好ましい。
【００３２】
前記メッシュ状の金属導電層が、透明フィルム上の第１金属導電層、及び該第１金属導電層上の第２金属導電層とからなり、第２金属導電層がメッキ処理による金属メッキ層であることが好ましい。メッシュ状の金属導電層は、公知の種々の方法で製造することもできるが、透明フィルム上にいったんメッシュ状の薄い金属導電層（第１金属導電層）を精緻に形成した後に、これに電気メッキ処理を行って、導電性を十分に確保できる厚みに増厚することが、精度や生産性の点から好ましい方法である。
【００３３】
さらに本発明は、上記の製造方法により製造された光透過性電磁波シールド性フィルムにもある。また本発明は、上記の製造方法により製造された光透過性電磁波シールド性フィルムを含むディスプレイ用フィルタにもある。
【００３４】
さらに本発明は、前記メッキ処理された金属導電層を有する長尺フィルムを黒化処理するために、少なくとも１つの黒化処理槽を備えた黒化処理装置、
前記黒化処理装置に隣接して設けられた、黒化処理された後の長尺フィルムの黒化処理された表面に接触させて加圧することのできる弱粘着性表面を有する弱粘着性ロールと、該弱粘着性ロールに平行に対向させたバックアップロールと、該弱粘着性ロールに平行に対向して同期回転しつつ該弱粘着性ロールの表面に接触可能な強粘着性表面を有する強粘着性ロールと、を少なくとも１組備えた光沢ムラ防止装置、
を含む、光透過性電磁波シールド性フィルム製造装置にある。この製造装置によって、本発明の光透過性電磁波シールド性フィルムの製造方法を好適に実施可能である。
【００３５】
本発明の好適な実施の態様において、前記メッキ処理前の金属導電層を有する長尺フィルムが、透明フィルム及び該透明フィルム上に設けられたメッシュ状の金属導電層を有し、４００〜２５００ｍｍの範囲にある幅を有するフィルムである。
【発明の効果】
【００３６】
本発明の製造方法によれば、接触や擦過等をした場合にも黒色の光沢ムラが容易に発生しない黒化処理層を有する、取り扱い容易な光透過性電磁波シールド性フィルムを得ることができる。また本発明の製造方法によれば、搬送機構を通過させても黒色の光沢ムラが発生しないので、長尺フィルムの黒化処理により、品質の安定及び生産性の向上の実効を達成できる。本発明の光透過性電磁波シールド性フィルムは、十分な光透過性と電磁波シールド性とを有すると共に、防眩性、視認性、耐擦過性及び美的な外観とを同時に達成したものであり、高い生産性を有すると同時にディスプレイ用フィルタに使用する場合に、その最前面にも配置可能なものである。本発明のディスプレイ用フィルタは、上述の利点を備えたものである。また、本発明の光透過性電磁波シールド性フィルムの製造装置を使用すれば、長尺フィルムに対する上述の処理を効率よく行うことができる。
【発明を実施するための最良の形態】
【００３７】
以下に、本発明の製造方法、光透過性電磁波シールド性フィルム、ディスプレイ用フィルタ、及び製造装置について説明する。
【００３８】
図１は、本発明の製造方法の一例を、フィルムの断面を示して説明した説明図である。まず、透明フィルム１１の上に、メッシュ状の金属導電層１２を形成する工程（図１の矢印（ａ））が行われる。次にこのメッシュ状の金属導電層１２の表面は、金属光沢を強く有しているのでこれを取り除くために、黒化処理工程（図１の矢印（ｂ））が行われる。この工程によりメッシュ状の金属導電層１２は、その表面が黒化処理表面１２ｂとなり、その内部が処理されない金属導電層（内部金属導電層１２ａ）ままに残る。得られた黒化処理表面１２ｂは、光沢ムラが生じやすい状態であるために、光沢ムラの防止処理として、弱粘着性ロールの弱粘着性表面を加圧下に通過させる工程（図１の矢印（ｃ））が行われる。この工程により黒化処理表面１２ｂは、光沢ムラ防止処理された黒化処理表面１２ｃとなる。
【００３９】
図２は、光沢ムラ防止処理工程（図１の矢印（ｃ））の一例を説明するための説明図である。図２には、光沢ムラ防止処理されるフィルム、及びフィルムを処理するロールの断面が示されている。図２において、表面に黒化処理された金属導電層を有するフィルム２１は、弱粘着ロール２２ａとバックアップロール２２ｂの間を加圧下に通過する。フィルム２１の黒化処理層表面が弱粘着性ロール２２ａの弱粘着性表面へ接触しながら加圧されることで、黒化処理によって形成された黒色微結晶のうちで潰れたり剥がれたりし易い状態のものが、この処理により黒化処理層表面から分離されて除去される。同時に、弱粘着性ロール２２ａの表面が、該弱粘着性ロール２２ａに平行に対向させた強粘着性表面を有する強粘着性ロール２２ｃに、同期回転しながら接触することにより、弱粘着性ロール２２ａに付着した黒化処理層表面由来の剥離物は、強粘着性ロール２２ｃへ移動する。これによって弱粘着性ロール２２ａの表面は、稼働状態を通じて、常に新たに黒化処理層表面の剥離物を吸着除去可能な状態に保たれ、連続した処理が可能となっている。このようにして光沢ムラ防止処理の工程が行われ、黒化処理表面は接触や擦過等で光沢ムラが容易に生じないものとなる。この工程は長尺フィルムを搬送して行われる一連の連続式処理の一工程として行うことができる。
【００４０】
光沢ムラ防止処理工程において、前記弱粘着性ロール表面による加圧は、バックアップロールの使用によって調整可能であり、一般に１０〜３００Ｎ／ｍの範囲、好ましくは２０〜２００Ｎ／ｍの範囲、特に５０〜１５０Ｎ／ｍの範囲の線圧下で行うことが好ましい。光沢ムラ防止処理を確実に行うためには線圧は大きいほうが好ましい。しかしこの範囲より大きい線圧下では、金属導電層の割れや、加圧による防眩性の低下が生じる場合がある。
【００４１】
前記弱粘着性表面の粘着力は、ローリングボールタック試験によって評価値が６０〜２１０ｍｍの範囲、特に８５〜１６０ｍｍの範囲にあるものが好ましい。粘着力は大きいほど光沢ムラ防止処理効果は大きくなるが、粘着力が大きすぎるとスムースな搬送が妨げられ、場合によっては不必要に黒化処理表面を剥離し、メッシュ構造の損傷をもたらす。上述のローリングボールタック試験では、テスター産業製ＰＩ−１２０２型ローリングボールタックテスターを用い、直径１１ｍｍの鋼球（質量５．５ｇ）を、角度２１度の斜面上で長さ１６５ｍの斜面から転がり落とし、粘着性ロールと同じ材質の水平面上を停止するまでに進んだ距離を評価値とした。
【００４２】
弱粘着性ロールの表面の材質は、上記の範囲の粘着性を有するものであれば使用可能であるが、一般にゴムであり、ウレタンゴム、シリコンゴム、天然ゴム等が好ましく、特に耐久性の点から、ウレタンゴム及びシリコンゴムが好ましい。また、この場合の弱粘着性ロールの表面のＪＩＳ−Ａに準拠するゴム硬度は、一般に１０〜４０の範囲、好ましくは１０〜３０の範囲、特に基材への密着性及びクッション性の点から１５〜２５の範囲にあることが好ましい。
【００４３】
前記強粘着性表面の粘着力が、ローリングボールタック試験によって５０〜２００ｍｍの範囲、特に７５〜１５０ｍｍの範囲の評価値であるものが好ましく、弱粘着性表面の粘着力と強粘着性表面との粘着力の大きさの差は、ローリングボールタック試験によって好ましくは１０ｍｍ以上、特に３０ｍｍ以上の評価値の差を有することが好ましい。このような範囲の粘着力の強粘着性表面を有するロールを使用することによって、弱粘着性ロール表面に付着した黒色微結晶等を弱粘着性ロール表面から除去して、弱粘着性ロール表面が常に十分な光沢ムラ防止処理作用を発揮できる状態に保つことが可能である。
【００４４】
強粘着性ロールの表面の材質は、上記の範囲の粘着性を有するものであれば使用可能であるが、一般にゴムであり、ウレタンゴム、シリコンゴム、天然ゴム等が好ましく、特に耐久性の点から、ウレタンゴム及びシリコンゴムが好ましい。また、この場合の強粘着性ロールの表面のＪＩＳ−Ａに準拠するゴム硬度は、弱粘着性ロールのゴム硬度よりも小さな値であって、一般に１０〜４０の範囲、好ましくは１０〜３０の範囲、特に基材への密着性及びクッション性の点から１５〜２５の範囲にあることが好ましく、弱粘着性表面と強粘着性表面とのＪＩＳ−Ａに準拠するゴム硬度の差は、一般に５以上、好ましくは１０以上である。
【００４５】
バックアップロールは、上記の範囲の線圧を与えることができるものであればどのような材質のものでも使用可能であるが、一般に金属又は金属化合物であり、価格や加工精度の点から鉄、鉄合金が好ましく、特に鉄が好ましい。バックアップロールの表面は、クロムメッキによる鏡面であることが好ましい。
【００４６】
光沢ムラ防止処理工程に先だって行われるメッシュ状の金属導電層形成工程は、金属含有導電性インクをメッシュ状に印刷する方法、金属含有繊維のメッシュを貼付する方法、均一な面状に金属導電層をいったん形成した後にメッシュ状にエッチングする方法などの公知の方法を使用して行うことが可能である。しかし、透明フィルム上にいったんメッシュ状の薄い金属導電層（第１金属導電層）を精緻に形成した後に、これにメッキ処理を行って第２金属導電層を形成して、導電性を十分に確保できる厚みに増厚することが、メッシュ構造の精度と均一性、導電性、及び生産性の点から好ましい方法である。
【００４７】
このような第１金属導電層の形成の方法としては、例えば特許文献１（特開２００１−３３２８８９号公報）に開示された方法がある。これを図３にフィルムの断面を示して説明する。すなわち、透明フィルム３１上に、水溶性インキで印刷してメッシュのネガパターンである印刷ドット３２を形成する（工程ａ１）。これに金属（例えば銅）を薄く蒸着して、金属薄膜３３を形成する（工程ａ２）。さらに水溶性インクによる印刷ドット３２を洗浄除去することで、同時にドット状に金属薄膜を除去してメッシュのポジパターンの金属薄膜（メッシュ状の第１金属導電層）３４を得る（工程ａ３）方法である（マスク蒸着処理法）。
【００４８】
第１金属導電層が形成される透明フィルムの材料としては、透明性と可とう性を備え、その後の処理に耐えるものであれば特に制限はなく、例えばポリエステル（例、ポリエチレンテレフタレート、（ＰＥＴ）、ポリブチレンテレフタレート）、アクリル樹脂（例、ポリメチルメタクリレート（ＰＭＭＡ））、ポリカーボネート（ＰＣ）、ポリスチレン、セルローストリアセテート、ポリビニルアルコール、ポリ塩化ビニル、ポリ塩化ビニリデン、ポリエチレン、エチレン−酢酸ビニル共重合体、ポリビニルブチラール、金属イオン架橋エチレン−メタクリル酸共重合体、ポリウレタン、セロファン等を挙げることができる、これらの中で、加工処理（加熱、溶剤、折り曲げ）による劣化が少なく、透明性の高い材料であるＰＥＴ、ＰＣ、ＰＭＭＡが好ましい。
【００４９】
第１金属導電層の形成には、導電性を有してメッキ可能である金属であれば使用することができ、金属単体、合金、導電性金属酸化物等であってもよく、均一な金属薄膜又は一様に塗布された微細な微粒子等からなるものであってもよい。材料金属の例として、アルミニウム、ニッケル、インジウム、クロム、金、バナジウム、スズ、カドミウム、銀、プラチナ、銅、チタン、コバルト、鉛等を挙げることができるが、好ましくは、銀、銅又はアルミニウムを含んでなるものである。このようなメッシュ状の金属導電層は、光透過性と電磁波シールド性の両立に好適である。第１金属導電層の厚みは、メッシュ構造等の形状を精度よく形成できる程度に薄く、第２金属導電層を形成できる程度に厚いものであればよい。このような厚みは一般に０．０１〜１μｍの範囲、好ましくは０．０２〜０．１μｍの範囲にある。電磁波シールド性の程度は、第１金属導電層と第２金属導電層をあわせた金属導電層の全体の厚みで決定されるため、この第１金属導電層の厚みが小さいものであったとしても、後の第２金属導電層による増厚で電磁波シールド性を補うことができる。
【００５０】
また、第２金属導電層を形成する処理は、メッキ処理、特に電気メッキ処理で行うことが好ましい。電気メッキされる金属としては、一般に銅、銅合金、ニッケル、アルミ、銀、金、亜鉛又はスズ等を使用することが可能であり、好ましくは銅、銅合金、銀、又はニッケルであり、特に経済性、導電性の点から、銅又は銅合金を使用することが好ましい。第２金属導電層の形成による増厚は、金属導電層全体として適切な電磁波シールド性を達成する厚みを形成するためになされるので、第１金属導電層として形成された厚みによって適切な第２金属導電層の厚みは変化するが、一般に１〜１０μｍの範囲であり、２〜８μｍの範囲が好ましい。特に銅による処理の場合には、３〜６μｍの範囲とすることが好ましい。金属導電層の厚さが１μｍ未満では電磁波シールド性が不十分であり、メッキ厚が１０μｍを超えるとメッキ層が幅方向に広がりやすくなり、線幅が太くなるために開口率を低下させる傾向にある。電気メッキ処理は、公知の装置で行うことができる。
【００５１】
黒化処理工程は、前記金属導電層の金属の酸化処理又は硫化処理によって行うことが好ましい。メッキ金属が銅である場合には、酸化処理及び硫化処理をあげることができ、特に酸化処理は、より優れた防眩効果を得ることができ、さらに廃液処理の簡易性及び環境安全性の点からも好ましい。この黒化処理は、例えば後述の装置で行うことができる。
【００５２】
電気メッキ処理された長尺フィルムを、黒化処理及び光沢ムラ防止処理する場合、黒化処理は図４に示すように以下のように行われる。図４には、長尺フィルムの搬送方向を変えるロール（シンクロール）を備えていない光沢ムラ防止処理装置付き黒化処理装置が示されている。
【００５３】
黒化処理槽には黒化処理液が満たされており、図示されていない循環装置によって黒化処理液が黒化処理槽外槽４７ａから黒化処理内槽４７ｂへと常に汲み上げられ、長尺フィルム４３を常に黒化処理液で浸しつつ、スリット４７ｃから黒化処理槽外槽４７ａへと流出する。長尺フィルム４３は、スリット４７ｃを通じて黒化処理内槽４７ｂを通過し、黒化処理液で黒化処理を受ける。黒化処理を受けた長尺フィルム４３は、弱粘着性ロール４０ａとバックアップロール４０ｂとの間を加圧されつつ通過する。弱粘着性ロール４０ａの表面に付着した剥離物等は、強粘着性ロール４０ｃによって除去される。
【００５４】
図４の黒化処理装置においては、長尺フィルム４３は、送り出しロール４１から搬送補助のフリーロール４５を介して巻き取りロール４２まで、搬送方向の変化を受けることなく搬送されるために、ロールによる搬送方向の変更に伴って金属導電層及びメッキ層等に損傷を受ける可能性がない利点を有する。
【００５５】
図５には、長尺フィルムの搬送方向を変えるロール（シンクロール）を備えた光沢ムラ防止処理装置付き黒化処理装置が示されている。黒化処理槽には黒化処理液が満たされており、長尺フィルム５３は、黒化処理槽５７を通過し、黒化処理液で黒化処理を受ける。黒化処理を受けた長尺フィルム５３は、弱粘着性ロール５０ａとバックアップロール５０ｂとの間を加圧されつつ通過する。弱粘着性ロール５０ａの表面に付着した剥離物等は、強粘着性ロール５０ｃによって除去される。
【００５６】
図５の黒化処理装置においては、長尺フィルム５３は、液中ロール（シンクロール）５９によって搬送方向を変えられて液槽内部を通過するために、液槽内の処理経路の長さを長く確保する一方で、装置全体を小型にまとめることを可能にしている。そして、（電気メッキ槽及び）黒化処理槽内に設けられた液中ロール５９は、１５０ｍｍ以上の直径を有するロールとしているために、長尺フィルム５３の搬送方向の変更に伴う金属導電層及びメッキ層等の損傷は極めて低減されたものとなっている。
【００５７】
上記処理装置において、長尺フィルムを駆動するために、駆動ロールとしては、例えば巻き取りロールを使用することができ、上記いずれかのロールを駆動ロールとすることもできるが、別途駆動ロールを設置することが好ましい。
【００５８】
電気メッキ処理を行う装置における長尺フィルムへの給電は、給電ロールを用いて一般にそのフィルム面両端部に行われる。その給電は、長尺フィルムの上に形成された金属導電層の全体に給電ロールに接触させて行うことも可能である。しかし、メッシュ状の金属層は、微細で損傷しやすい一方でその外観がディスプレイ用フィルタ等の視認性等の品質に直接に影響を与える。従って、長尺フィルム上に形成されたメッシュ状の金属導電層が、フィルム面中央部に設けられたメッシュ状の金属導電層、及びフィルム面両端部に沿って幅５〜９０ｍｍ、好ましくは１０〜９０ｍｍ、特に好ましくは２０〜８０ｍｍの帯状に設けられた金属導電層とからなる長尺フィルムを使用して、このフィルム面両端部にのみ給電ロールを接触させて、給電を行うことが、メッシュ状部分の保護のために望ましい。
【００５９】
電気メッキ装置の各陽極電極としては、公知のアノードバッグ及びメッシュバスケット（網籠）等に補充容易な形態の電極材料を入れて使用することができ、例えばチタン製のメッシュ状のバスケットにプラチナメッキをして使用して、その中に補充容易な形態にした陽極電極材料（例えば、球状、ブロック状等に形成した後述の金属）を投入したものとすることが好ましい。メッシュバスケット等に補充等して使用される陽極電極の材料としては、公知の電極材料を使用することができ、一般に球状及びブロック状等に形成されて使用され、一般に銅、銅合金、ニッケル、銀、金、亜鉛又はスズ等を使用することが可能であり、好ましくは銅、銅合金、銀、又はニッケルであり、特に経済性、導電性の点から、銅又は銅合金を使用することが好ましい。
【００６０】
電気メッキ槽のメッキ液は、公知のメッキ液を使用することができ、一般に硫酸銅、シアン化銅、ピロリン酸銅及び硫酸ニッケル等の水溶液等を使用することが可能であり、好ましくは、硫酸銅又はピロリン酸銅の水溶液であり、特に経済性の点から、硫酸銅水溶液を使用することが好ましい。
【００６１】
上記黒化処理として酸化処理を行う場合には、黒化処理液として、一般には次亜塩素酸塩と水酸化ナトリウムの混合水溶液、亜塩素酸塩と水酸化ナトリウムの混合水溶液、ペルオキソ二硫酸と水酸化ナトリウムの混合水溶液等を使用することが可能であり、特に経済性の点から、次亜塩素酸塩と水酸化ナトリウムの混合水溶液又は亜塩素酸塩と水酸化ナトリウムの混合水溶液を使用することが好ましい。
【００６２】
上記黒化処理として硫化処理を行う場合には、黒化処理液として、一般には硫化カリウム、硫化バリウム及び硫化アンモニウム等の水溶液を使用することが可能であり、好ましくは、硫化カリウム及び硫化アンモニウムであり、特に低温で使用可能である点から、硫化アンモニウムを使用することが好ましい。
【００６３】
また、黒化処理装置を含むフィルム表面処理装置にはさらに、各槽の前及び／又は後に、脱脂槽、純水洗浄槽、乾燥槽等を所望により設置することが可能である。
【００６４】
黒化処理装置で処理される長尺フィルムは、透明フィルム及び該透明フィルム上に設けられたメッシュ状の金属導電層を有し、４００〜２５００ｍｍの範囲、好ましくは５００〜２０００ｍｍの範囲、特に好ましくは６００〜２０００ｍｍの範囲にある幅を有するフィルムである。そしてメッシュ状の金属導電層が、５〜４０μｍの線幅のメッシュを有し、フィルム面上の開口率が７５〜９５％であることが好ましい。
【００６５】
本発明のディスプレイ用フィルタは、上記により製造された光透過性電磁波シールド性フィルムを、ガラス板等の透明基材に積層することにより製造することができる。
【００６６】
本発明の方法における光沢ムラ防止処理工程として、上述してきた弱粘着性ロールによる加圧接触処理と組み合わせて、以下に述べる加圧ロールによる加圧処理を行うことにより、光沢ムラ防止処理を更に高めることが可能である。図６を使用してこの加圧ロールによる加圧処理（光沢ムラ防止処理）を説明する。
【００６７】
図６は、加圧ロールによる加圧処理工程の一例を説明するための説明図である。図６には、処理されるフィルム、及びフィルムを加圧処理するロールの断面が示されている。図６において、表面に黒化処理された金属導電層を有するフィルム６１は、加圧ロール６２ａと加圧ロール６２ｂの間を加圧されつつ通過する。これによって光沢ムラ防止効果が発揮され、黒化処理表面は接触や擦過等で光沢ムラが容易に生じないものとなる。この加圧処理は、単独の処理としても光沢ムラ防止効果を有するが、本発明の方法において、弱粘着性ロールによる加圧接触処理の前処理又は後処理として組み合わせて行うことにより、さらに高い効果の光沢ムラ防止処理とすることができる。この工程は長尺フィルムを搬送して行われる一連の連続式処理の一工程として行うことができるために、好適に組み合わせ可能である。
【００６８】
図６を用いて説明したような方法で光沢ムラ防止処理が可能であるのは、上記ロールによって黒化処理によって形成された黒色微結晶が均一に押し潰されたためと考えられる。すなわち、本発明者等は黒化処理層表面の光沢ムラ発生の原因は、黒化処理において生成した黒色微結晶が黒化処理層表面の接触や擦過等によって、潰れたり剥がれたりすることにあるとの洞察に至り、このような黒色微結晶を予め均一に安定化しておくという発想からこのような処理を考案したものである。
【００６９】
上記加圧ロールによる加圧処理において、加圧ロール表面による加圧は、一般に１０〜３００Ｎ／ｍの範囲、好ましくは２０〜２００Ｎ／ｍの範囲、特に５０〜１５０Ｎ／ｍの範囲の線圧下で行うことが好ましい。光沢ムラ防止処理を確実に行うためには線圧は大きいほうが好ましい。しかしこの範囲より大きい線圧では、メッシュ状の金属導電層の割れや、加圧による防眩性の低下が生じる場合がある。
【００７０】
前記ロールとして、表面がクロムメッキ処理された鉄ロールを使用することが好ましい。また、前記ロールとして、表面がエンボス加工されたロールを使用することが好ましい。ロール表面のエンボス加工の凹凸は、一般に金属導電層のメッシュの線幅よりも小さな周期の繰り返し模様で形成されているものが好ましい。エンボス加工の凹凸の平均間隔（Ｓｍ）は好ましくは５μｍ以下であり、特に２μｍ以下であることが好ましく、凹凸の深さは、金属導電層の厚みよりも小さく金属導電層に割れや歪みを生じない範囲で深いものが好ましく、好ましくは平均粗さ（Ｒａ）が０．０１〜１μｍの範囲、特に０．０５〜０．５μｍの範囲にあるものが好ましい。上記エンボス加工の凹凸の表面粗さはＪＩＳ規格Ｂ０６０１に準拠した測定方法での評価による。黒化処理をした表面であっても、ロール表面による加圧が大きすぎる場合には、再び眩しさを感じる程度の光沢を生じてしまう場合がある。しかし、上述のようにロール表面を処理して使用することにより、ロールでの加圧による防眩性の低下を防ぐことができ、結果としてより広い範囲の加圧が可能となる。これは、クロムメッキ処理やエンボス処理により、ロール表面が非平滑化されたことの効果であると考えられる。
【００７１】
上述の加圧ロールによる加圧処理は、本発明の製造方法の光沢ムラ防止処理に組み合わせることが可能であり、本発明の製造装置の光沢ムラ防止処理装置は、少なくとも１組の弱粘着性ロールとバックアップロールの組の前又は後に、長尺フィルムを挟んで加圧しつつ通過させることができる平行に対向させた２本のロールを少なくとも１組設けた装置とすることができる。
【実施例】
【００７２】
以下、本発明を実施例により説明する。本発明は以下の実施例により制限されるものではない。
【００７３】
［実施例１］
透明フィルム上への金属導電層形成及び黒化処理は次のように行った。
【００７４】
ポリビニルアルコール樹脂（分子量３０００）と硫酸バリウムの混合物（質量比  ポリビニルアルコール樹脂：硫酸バリウム＝２：１）を、水とメタノールの混合溶液（質量比  水：メタノール＝１：４）に溶解して、固形分量３０ｗｔ％のポリビニルアルコール溶液を調整した。この溶液をインクとして用いて、ＰＥＴ（ポリエチレンテレフタレート）フィルム（長さ１０００ｍｍ、幅７８０ｍｍ、厚さ２５０μｍ）に、グラビア印刷により正方形のドットを印刷した。これを乾燥後に銅を真空蒸着して、厚さ１０００Åの銅層を得た。次いで、常温の水でドット部分を溶解除去し、水洗の後に乾燥して、メッシュ状の銅層（第１金属導電層）が形成された透明フィルムを得た。
【００７５】
上記ドットは、１個の大きさが１辺２３４μｍの正方形状で、ドット同士の間隔が２０μｍであり、ドットの配列は正方格子状であり、ドットの印刷厚みは乾燥後に約２μｍであった。これを正確に反映して、メッシュ状の金属導電層はドットのネガパターンに対応した正方格子状のものであり、線幅は２０μｍ、開口率は７７％（面積比）であった。
【００７６】
次に、メッシュ状の銅層（第１金属導電層）が形成された透明フィルムに対して、下記組成のメッキ液浴中で金属銅を陽極電極として電気メッキを行った。
【００７７】
メッキ液組成
硫酸銅（五水和物）：  ２００ｇ／Ｌ
硫酸  ：  ５０ｇ／Ｌ
塩酸  ：  ２０ｇ／Ｌ
添加剤：  ｐＨ調整剤
メッキ条件
浴温：    約３０℃
時間：    １０分間
陰極電流密度：    ３〜４Ａ／ｄｍ2  （陰極全体に対して電流２０Ａ）
【００７８】
この電気メッキ処理により、上記メッシュ状の銅層（第１金属導電層）の上にさらに、平均厚さ約４μｍの銅層（第２金属導電層）が析出した。
【００７９】
次に、上記で得られたメッシュ状の金属導電層（第１金属導電層及び第２金属導電層）が形成された透明フィルムに対して、下記組成の黒化処理液中で黒化処理を行った。
【００８０】
黒化処理液組成（水溶液）
亜塩素酸ナトリウム：  １０質量％
水酸化ナトリウム：  ４質量％
黒化処理条件
浴温：  約６０℃
時間：  ５分間
【００８１】
この黒化処理により、メッシュ状の金属導電層の表面が黒化処理された透明フィルムを得た。得られた光透過性電磁波シールド性フィルムの表面の黒化処理された厚みは、平均約１．５μｍであった。
【００８２】
光沢ムラ防止処理は、以下のようなロールを用意して行った。
【００８３】
弱粘着性ロール
ウレタンゴム製
円筒形  直径１０ｃｍ、長さ８０ｃｍ
ゴム硬度：ＪＩＳ−Ａ２０
粘着力：  ローリングボールタック試験評価値  １５０ｍｍ
強粘着性ロール
ウレタンゴム製
円筒形  直径１０ｃｍ、長さ８０ｃｍ
ゴム硬度：ＪＩＳ−Ａ２０
粘着力：  ローリングボールタック試験評価値  ８０ｍｍ
バックアップロール
表面にクロムメッキした鉄ロール
円筒形  直径１０ｃｍ、長さ８０ｃｍ
【００８４】
これらを図２に示したように対向させて、上記で得られた光透過性電磁波シールド性フィルムを、加圧接触させつつ通過させた。この時の通過速度は５ｍ／分、加圧の線圧は１００Ｎ／ｍであった。
【００８５】
［比較例１］
実施例１と同様に、メッシュ状の金属導電層の表面が黒化処理された透明フィルムを製造した。ただし、光沢ムラ防止処理は行わなかった。
【００８６】
［実施例２］
長尺フィルムに対するロールトゥロール処理として次のように実施を行った。被処理材料となる長尺フィルムは、次のように準備した。長さ１０００ｍで幅７８０ｍｍで厚さ１００μｍのポリエチレン長尺フィルムに、フィルム面両端部に沿って幅４０ｍｍの帯状の領域を未印刷で残しつつポリビニルアルコール２０％水溶液をドット状に印刷し、これを乾燥後に銅を蒸着した後に、常温の水でドット部分を溶解除去し、水洗の後に乾燥して、透明基材上にメッシュ状の金属導電層が積層された長尺フィルムを得た。
【００８７】
上記ドットは、１個の大きさが１辺２３４μｍの正方形状で、ドット同士の間隔が２０μｍであり、ドットの配列は正方格子状であり、ドットの印刷厚みは乾燥後に約５μｍであった。これを正確に反映して、メッシュ状の金属導電層はドットのネガパターンに対応した正方格子状のものであり、線幅は２０μｍ、開口率は７７％（面積比）であり、金属導電層の厚みは平均１０μｍであり、さらに長尺フィルムのフィルム面両端部に沿って幅４０ｍｍの帯状の金属導電層が設けられた。
【００８８】
上記のようにして得られた長尺フィルムの金属導電層上に、電気メッキ装置を用いて銅の電気メッキ処理を行い、次いで図５に示した黒化処理装置を用いて銅の酸化による黒化処理、及び粘着ロールによる光沢ムラ防止処理を行った。ただし、黒化処理槽の前及び後に、水洗のための水槽を設置して処理を行った。この場合に、液中電気メッキ槽及び黒化処理槽内に設けられた液中ローラーは直径２００ｍｍ、給電ローラー及びニップローラーは直径１２０ｍｍのものであった。電気メッキ槽内での処理経路長さは約２０ｍ、黒化処理槽内での処理経路長さは約１０ｍであり、処理経路の長さの比はほぼ１：０．５であった。その他の条件は以下である。
【００８９】
長尺フィルム搬送速度  １２０ｍ／時間
電気メッキ槽：容量  ６４ｍ3 
陽極電極：  プラチナメッキしたチタン製メッシュバスケット中に銅球を入れて使用
陽極メッシュバスケット：  寸法  幅１５０ｍｍ×高さ４０ｍｍ×長さ５００ｍｍ、フィルム面中央部付近でのフィルム面からの距離５０ｍｍ、フィルム面両端部でのフィルム面からの距離１００ｍｍ
メッキ液組成
硫酸銅（五水和物）：  ２２０ｇ／Ｌ
硫酸  ：  ６０ｇ／Ｌ
塩素イオン：  ５０ｍｇ／Ｌ
添加剤：  スルホニルスルフィド
メッキ条件
浴温：    約２５℃
陰極電流密度：    ３〜４Ａ／ｄｍ2 
陽極電流密度：    １．５〜２．０Ａ／ｄｍ2 
黒化処理槽：容量３７ｍ3 
黒化処理液組成（以下の溶液の混合溶液）
亜塩素酸ナトリウム２０ｗｔ％水溶液：    ８％
水酸化ナトリウム２０ｗｔ％水溶液：    １３％
水：    ７９％
水洗槽：容量３ｍ3
【００９０】
メッキ浴及び黒化処理浴は、循環ポンプで液を黒化処理物に１００リットル／分で噴射することにより撹拌しながら処理を行った。
【００９１】
光沢ムラ防止処理は、実施例１で使用したものと同様の弱粘着性ロール、強粘着性ロール、及びバックアップロールを図５の装置に設置して行った。これらのロールに上記で得られた光透過性電磁波シールド性フィルムを、加圧接触させつつ通過させた。この時の通過速度は５ｍ／分、加圧の線圧は１００Ｎ／ｍであった。
【００９２】
［比較例２］
実施例２と同様に、メッシュ状の金属導電層の表面が黒化処理された透明長尺フィルムを製造した。ただし、粘着ロールによる光沢ムラ防止処理は行わなかった。
【００９３】
［結果］
光沢ムラ防止処理された光透過性電磁波シールド性フィルム（実施例１及び実施例２）は、手指で直接に接触及び擦過した場合にも、黒化処理表面の黒色の色調及び光沢はほとんど変化することなく、目視において手指の痕跡が残ることはなかった。実施例２で製造した、光沢ムラ防止処理された光透過性電磁波シールド性フィルムは、その後の搬送とロールによる巻き取りを通じて、黒化処理表面の黒色の色調及び光沢に変化は見られなかった。一方、光沢ムラ防止処理されていない光透過性電磁波シールド性フィルム（比較例１及び比較例２）は、手指で直接に接触及び擦過した場合に、黒化処理表面の黒色の色調及び光沢は、その接触及び擦過した部分で視認できる程度に不可逆的に変化して、目視において手指の痕跡がはっきりと残った。比較例２で製造した、光沢ムラ防止処理されない光透過性電磁波シールド性フィルムは、その後の搬送とロールによる巻き取りにおいて、ロールによる搬送や巻き取りの強弱を反映して、黒化処理表面の黒色の色調及び光沢に変化が生じている部分があった。
【図面の簡単な説明】
【００９４】
【図１】図１は、本発明の製造方法の一例を、フィルムの断面を示して説明した説明図である。
【図２】図２は、光沢ムラ防止処理工程（図１の矢印（ｃ））の一例を説明するための説明図である。
【図３】図３は、マスク蒸着処理法による第１金属導電層の形成をフィルムの断面を示して説明した説明図である。
【図４】図４は、長尺フィルムの搬送方向を変えるロールを備えていない、光沢ムラ防止処理装置付き黒化処理装置の一例の説明図である。
【図５】図５は、長尺フィルムの搬送方向を変えるロールを備えた、光沢ムラ防止処理装置付き黒化処理装置の一例の説明図である。
【図６】図６は、加圧ロールによる加圧処理工程の一例を説明するための説明図である。
【符号の説明】
【００９５】
１１    透明フィルム
１２    メッシュ状の金属導電層
１２ｂ    黒化処理表面
１２ａ    内部金属導電層
１２ｃ    光沢ムラ防止処理された黒化処理表面
２１    表面に黒化処理された金属導電層を有するフィルム
２２ａ    弱粘着性ロール
２２ｂ    バックアップロール
２２ｃ    強粘着性ロール
３１    透明フィルム
３２    印刷ドット
３３    金属薄膜
３４    メッシュのポジパターンの金属薄膜（メッシュ状の第１金属導電層）
４０ａ    弱粘着性ロール
４０ｂ    バックアップロール
４０ｃ    強粘着性ロール
４１    長尺フィルム送り出しロール
４２    長尺フィルム巻き取りロール
４３    長尺フィルム
４５    搬送補助のフリーロール
４７ａ    黒化処理槽外槽
４７ｂ    黒化処理槽内槽
４７ｃ    黒化処理槽内槽に開けられたスリット
５０ａ    弱粘着性ロール
５０ｂ    バックアップロール
５０ｃ    強粘着性ロール
５１    長尺フィルム送り出しロール
５２    長尺フィルム巻き取りロール
５３    長尺フィルム
５５    搬送補助のフリーロール
５７    黒化処理槽
５８    陽極電極
５９    搬送方向を変える液中ロール（シンクロール）
６１    表面に黒化処理された金属導電層を有するフィルム
６２ａ    加圧ロール
６２ｂ    加圧ロール
【図１】
2006191010.tif 000003
【図２】
2006191010.tif 000004
【図３】
2006191010.tif 000005
【図５】
2006191010.tif 000006
【図６】
2006191010.tif 000007
【図４】
2006191010.tif 000008